"a1.0重量以下のコモノマー含有量を有するポリプロピレンAであって、前記コモノマーはC5~C12のα-オレフィンである、ポリプロピレンA、および、b4.0~20.0重量のコモノマー含有量を有するプロピレンコポリマーBであって、前記コモノマーはC5~C12のα-オレフィンである、プロピレンコポリマーBを含むプロピレンコポリマー組成物Pであって、さらに、i前記プロピレンコポリマー組成物Pは、少なくとも2.5重量のコモノマー含有量を有し、前記コモノマーはC5~C12のα-オレフィンである、プロピレンコポリマー組成物Pであり、iiMFRA/MFRP比は1.0未満であって、MFRAは、前記ポリプロピレンAのISO1133に従って測定したメルトフローレートMFR2230°C[g/10分]であり、MFRPは、前記プロピレンコポリマー組成物PのISO1133に従って測定したメルトフローレートMFR2230°C[g/10分]である、MFRA/MFRP比であり、および、iii任意で、前記ポリプロピレンA対前記プロピレンコポリマーBの重量比が、30/70~70/30の範囲である、プロピレンコポリマー組成物P。前記プロピレンコポリマー組成物Pが、a少なくとも5.70nmのラメラの厚さを有する、少なくとも20.0重量の結晶性画分、および、b3.0nm未満のラメラの厚さを有する、少なくとも10.0重量の結晶性画分、を含み、前記結晶性画分が段階的等温偏析法SISTによって決定される、請求項1に記載のプロピレンコポリマー組成物P。aコモノマーがC5~C12のα-オレフィンである、2.5~15.0重量のコモノマー含有量を有し、b少なくとも5.70nmのラメラの厚さを有する、少なくとも20.0重量の結晶性画分を含み、および、c3.0nm未満のラメラの厚さを有する、少なくとも10.0重量の結晶性画分を含み、前記結晶性画分は段階的等温偏析法SISTによって決定される、プロピレンコポリマー組成物P。前記プロピレンコポリマー組成物Pが、a1.0重量以下のコモノマー含有量を有するポリプロピレンAであって、前記コモノマーはC5~C12のα-オレフィンである、ポリプロピレンA、および、b4.0~20.0重量のコモノマー含有量を有するプロピレンコポリマーBであって、前記コモノマーはC5~C12のα-オレフィンである、プロピレンコポリマーBを含み、さらに、iMFRA/MFRP比は1.0未満であって、MFRAは、前記ポリプロピレンAのISO1133に従って測定したメルトフローレートMFR2230°C[g/10分]であり、MFRPは、前記プロピレンコポリマー組成物PのISO1133に従って測定したメルトフローレートMFR2230°C[g/10分]である、MFRA/MFRP比であり、および、ii任意で、前記ポリプロピレンA対前記プロピレンコポリマーBの重量比が、30/70~70/30の範囲である、請求項3に記載の、プロピレンコポリマー組成物P。前記プロピレンコポリマー組成物Pが、a2.0~50.0g/10分の範囲でISO1133に従って測定したメルトフローレートMFR2230°C[g/10分]、および/または、b少なくとも140°Cの融解温度Tm、および/または、c3.5重量未満のISO6427に従って決定されるキシレン可溶物含有量XCS、および/または、d2.5重量以下のFDA177.1520に従って決定される温ヘキサン可溶物含有量HHS、を有する、請求項1~4のいずれか1項に記載のプロピレンコポリマー組成物P。前記プロピレンコポリマー組成物Pが、C5のα-オレフィン、C6のα-オレフィン、C7のα-オレフィン、C8のα-オレフィン、C9のα-オレフィン、C10のα-オレフィン、C11のα-オレフィン、および、C12のα-オレフィンの群から選択される1つのα-オレフィンのみを含み、好ましくは、前記プロピレンコポリマー組成物Pがプロピレン1-ヘキセンコポリマーである、請求項1~5のいずれか1項に記載のプロピレンコポリマー組成物P。前記プロピレンコポリマー組成物Pが、a4.0以下のゲル浸透クロマトグラフィーGPCにより測定される分子量分布MWD、および/または、b120°C以下の熱シーリング開始温度SIT、および/または、c少なくとも13°Cの熱シーリング範囲、および/または、d式Iを満たし、式中、SITは、前記プロピレンコポリマー組成物Pの摂氏[°C]で与えられる前記熱シーリング開始温度SITであり、Tmは、前記プロピレンコポリマー組成物Pの摂氏[°C]で与えられた前記融解温度である、請求項1~6のいずれか1項に記載のプロピレンコポリマー組成物P。前記ポリプロピレンAが、aプロピレンホモポリマーであり、および/または、b5.0g/10分以下のISO1133に従って測定されるメルトフローレートMFR2230°Cを有し、および/または、C2.0重量未満のキシレン可溶物含有量XCSを有する、請求項1または4に記載のプロピレンコポリマー組成物P。前記プロピレンコポリマーBが、aコモノマーとして、1-ヘキセンを、好ましくは1-ヘキセンのみを含み、および/または、b10.0g/10分超のISO1133に従って測定されるメルトフローレートMFR2230°Cを有する、請求項1、2、4~8のいずれか1項に記載のプロピレンコポリマー組成物P。前記プロピレンコポリマーBがプロピレンランダムコポリマーBである、請求項1、4、および9のいずれか1項に記載のプロピレンコポリマー組成物P。前記ポリプロピレンコポリマー組成物Pが、請求項14または15のいずれか1項に記載の方法によって得られたものである、請求項1~10のいずれか1項に記載のプロピレンコポリマー組成物P。フィルム、好ましくは二軸延伸フィルムまたはキャストフィルムであって、請求項1~11のいずれか1項に記載のプロピレンコポリマー組成物Pを含むフィルム。コーティングを含む押出被覆された基材であって、前記コーティングが、請求項1~11のいずれか1項に記載のプロピレンコポリマー組成物Pを含む、基材。請求項1~10のいずれか1項に記載のプロピレンコポリマー組成物Pを調製するための工程であって、前記工程が、直列に接続された少なくとも2つの反応器を含む逐次重合工程であり、前記工程は、Aスラリー反応器SR、好ましくはループ反応器LRである第1の反応器R-1内で、プロピレンおよび任意の少なくとも1つのC5からC12のα―オレフィンを重合し、請求項1、4、または8において定義されるポリプロピレンAを得るステップ、B気相反応器GPR-1である第2の反応器R-2内へ前記ポリプロピレンAを移動させるステップ、C前記第2の反応器R-2内でおよび前記第1ポリプロピレンAの存在下で、プロピレンおよび少なくともC5からC12のα―オレフィンを重合し、請求項1、4、もしくは9で定義されるプロピレンコポリマーBを得、前記ポリプロピレンAおよび前記プロピレンコポリマーBは、請求項1から10のいずれか1項で定義されるプロピレンコポリマー組成物Pを形成するステップ、を含み、さらに、第1の反応器R-1および第2の反応器R-2内で、前記重合が固体触媒システムSCSの存在下で起こり、前記固体触媒システムSCSは、i式Iの遷移金属化合物を含み、式中、Mは、ジルコニウムZrもしくはハフニウムHfであり、各Xは、独立して、一価のアニオン性s―リガンドであり、各Cpは、非置換シクロペンタジエニル、非置換インデニル、非置換テトラヒドロインデニル、非置換フルオレニル、置換シクロペンタジエニル、置換インデニル、置換テトラヒドロインデニル、置換フルオレニルからなる基から独立に選択される有機リガンドLであり、前記有機リガンドLは、前記遷移金属Mに配位し、Rは、前記有機リガンドLを連結させる架橋基であり、nは、1もしく2、好ましくは1であり、および、ii周期表IUPACの13族の元素Eを含む任意の助触媒Co、好ましくは、Alの化合物を含む助触媒Coを含む、請求項1~10のいずれか1項に記載のプロピレンコポリマー組成物Pを調製するための工程。式Iの前記遷移金属化合物が、式IIの有機ジルコニウム化合物であり、式中、Mは、ジルコニウムZrまたはハフニウムHfであり、好ましくはジルコニウムZrであり、Xは、金属Mへのσ結合を有するリガンドであり、R1は、互いに同一または異なっており、好ましくは同一であって、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、C7~C20のアリールアルキルからなる群から選択され、任意で周期表IUPACの13~16族の1つまたはそれ以上のヘテロ原子を含み、R2~R6は、互いに同一または異なっており、水素、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、C7~C20のアリールアルキルからなる群から選択され、任意で周期表IUPACの13~16族の1つまたはそれ以上のヘテロ原子を含み、R7およびR8は、互いに同一または異なっており、水素、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、C7~C20のアリールアルキルからなる群から選択され、任意で周期表IUPACの13~16族の1つまたはそれ以上のヘテロ原子、SiR103、GeR103、OR10、SR10、NR102を含み、式中、R10は、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、C7~C20のアリールアルキルからなる群から選択され、任意で周期表IUPACの13~16族の1つまたはそれ以上のヘテロ原子を含み、および/または、R7およびR8は、任意で、それらが結合しているインデニル炭素と共にC4~C20の炭素環系の一部であり、好ましくはC5リングであって、任意で、1つの炭素原子が、窒素、硫黄または酸素原子で置換することができ、R9は、互いに同一または異なっており、水素、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、C7~C20のアリールアルキル、OR10、SR10からなる群から選択され、式中、R10は、前述のように定義され、Lは、2つのインデニルリガンドを架橋する二価の基であって、Lは、好ましくはC2R4ユニット、または、SiR2もしくはGeR2であり、Rは、H、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、またはC7~C20のアリールアルキルからなる群から選択され、任意で周期表IUPACの13~16族の1つまたはそれ以上のヘテロ原子を含む、請求項14に記載の工程。多くの場合、シールされるべき表面の間に形成されたシールは、まだ温かいまま負荷をかけられる。このことは、ポリプロピレンの熱間粘着性が、冷却前にもかかわらず形成される強度のあるシールを保証するために重要であることを意味する。全ての押出品は、シーリングが起こり得る、すなわち、フィルムもしくはフィルムシーリング層が部分的に溶解する窓を有する。伝統的に、このシーリング窓は、多少狭いものであり、このことは、熱シーリングプロセスの過程で温度管理が極めて重要であることを意味している。従って、広範囲のシーリング窓は、より低温度でのシーリング作業を可能とし、および熱シーリングの過程での温度管理があまり重要ではないことを確実にするために、評価されるであろう。低温度にて作業することにより、シーリングされるべき物品が高温度にさらされないという利点がある。同様に、低い温度ほど、当然のことながらその発生および維持が安くなることから、経済的な利点も存在する。シール性以外に、食品産業では、抽出物が低量であることも要求される。従って、本発明の目的は、低量のヘキサン可溶物、高熱間粘着性、およびより低熱シーリング開始温度SITでの広いシーリング窓を有するポリプロピレンを提供することである。加えて、ポリプロピレンは、粘着性の問題を避けるために、より高い融解点を有することが望ましい。本発明の発見は、より重い平均分子量MwAおよびより少ないコモノマー含有量を有する画分A、ならびにより軽い平均分子量MwBMwB<MwAおよびより多いコモノマー含有量を有する画分Bといった、2つの異なる画分を含むポリプロピレン組成物を提供することである。従って、本発明は、第1の実施形態において、aコモノマーがC5からC12-α―オレフィンである1.0重量以下のコモノマー含有量を有するポリプロピレンAおよびbコモノマーがC5からC12-α―オレフィンである4.0から20.0重量のコモノマー含有量を有するプロピレンコポリマーBを含み、更に、iプロピレンコポリマー組成物Pが、コモノマーがC5からC12α―オレフィンである少なくとも2.5重量のコモノマー含有量を有し、iiMFRA/MFRPの比が1.0未満であり、MFRAは、ポリプロピレンAのISO1133に従って測定されるメルトフローレートMFR2230C[g/10分]であり、MFRPは、プロピレンコポリマー組成物PのISO1133に従って測定されるメルトフローレートMFR2230°C[g/10分]であり、およびiii任意に、ポリプロピレンAのプロピレンコポリマーBに対する重量比は、30/70から70/30の範囲である、プロピレンコポリマー組成物Pに対するものである。好ましくは、第1の実施形態によるプロピレンコポリマー組成物Pは、a少なくとも5.7nm、好ましくは5.7から7.4nmの厚さのラメラを有する少なくとも20.0重量の結晶画分、およびb3.0nm未満、好ましくは2.0から3.0nmの厚さのラメラを有する少なくとも10.0重量の結晶画分を含み、前記結晶画分は、段階的等温偏析法SISTによって決定される。あるいはプロピレンコポリマー組成物Pは、第2の実施形態のプロピレンコポリマー組成物Pとして定義することができ、aコモノマーがC5からC12α―オレフィンである2.5から15.0重量のコモノマー含有量を有し、b少なくとも5.7nm、好ましくは5.7nmから7.4nmの厚さのラメラを有する、少なくとも20.0重量の結晶画分を含み、およびc3.0nm未満、好ましくは、2.0から3.0nm未満の厚さのラメラを有する少なくとも10.0重量の結晶画分を含み、前記結晶画分は、段階的等温偏析法SISTによって決定される。好ましくは、第2の実施形態によるプロピレンコポリマー組成物Pは、aコモノマーがC5からC12α―オレフィンである1.0重量以下のコモノマー含有量を有するポリプロピレンAおよびbコモノマーがC5からC12α―オレフィンである4.0から20.0重量のコモノマー含有量を有するプロピレンコポリマーBを含み、さらに、iMFRA/MFRPの比が1.0未満であり、MFRAは、ポリプロピレンAのISO1133に従って測定されるメルトフローレートMFR2230C[g/10分]であり、MFRPは、プロピレンコポリマー組成物PのISO1133に従って測定されるメルトフローレートMFR2230°C[g/10分]であり、ii所望される場合、ポロプロピレンAのプロピレンコポリマーBに対する重量比は、30/70から70/30の範囲であってよい。好ましくは、第1および第2の実施形態によるプロピレンコポリマー組成物Pは、唯一のポリマー成分として、ポリプロピレンAおよびプロピレンコポリマーBを含む。驚くべきことに、このようなプロピレンコポリマー組成物Pは、広範囲のシーリング窓およびより低い熱シーリング開始温度SITを有することが見出された。更に、本発明のプロピレンコポリマー組成物Pは、冷キシレン可溶分含量XCS、ISO6427による、および温ヘキサン可溶分含量HHS、FDA177.1520による、ならびにより高い融解温度によって特徴付けられる表1から3を参照。本発明第1および第2の実施形態の詳細は以下により詳細に定義される。以上により、プロピレンコポリマー組成物Pは、段階的等温偏析法SISTによって決定される結晶画分により定義される。段階的等温偏析法SISTは、ラメラの厚さの分布を決定する可能性を提供する。正確な測定方法は、実施例の節に明記されている。それにより、高温で結晶化されたより多量のポリマー画分は、より多量の厚いラメラがあることを示している。確かに、プロピレンコポリマー組成物Pは、少なくとも5.7nm、好ましくは5.7nmから7.4nmの厚さのラメラを有する、少なくとも20.0重量、より好ましくは、少なくとも25.0重量、さらにより好ましくは、少なくとも28.0重量、なおさらにより好ましくは、少なくとも33.0重量のような少なくとも30.0重量の結晶画分を含むことが評価され、前記画分は、段階的等温偏析法SISTによって決定される。従って、好ましい実施形態では、プロピレンコポリマー組成物Pは、少なくとも5.7nm、好ましくは5.7nmから7.4nmの厚さのラメラを有する、20.0から45.0重量、より好ましくは28.0から37.0重量のような25.0から40重量の結晶画分を含む。加えて、プロピレンコポリマー組成物Pは、低温度で結晶化する多量のポリマー画分を含むことが評価される。従って、プロピレンコポリマー組成物Pが、3.0nm未満、好ましくは2.0から3.0nm未満の厚さのラメラ薄板を有する、少なくとも10.0重量、より好ましくは少なくとも12.0重量、さらにより好ましくは10.0から20.0重量、なおさらにより好ましくは、12.0から18.0重量の結晶画分を含むことが好ましく、前記画分は、段階的等温偏析法SISTによって決定される。特に好ましい実施形態では、プロピレンコポリマー組成物Pは、a少なくとも5.7nm、好ましくは5.7nmから7.4nmの厚さのラメラを有する20.0から45.0重量、好ましくは25.0から40.0重量、より好ましくは28.0から37.0重量の結晶画分、b14.7から5.7nm未満の厚さのラメラを有する20.0から36.0重量、好ましくは23.0から34.0重量、より好ましくは24.0から32.0重量の結晶画分および/もしくはb23.0nm未満、好ましくは2.0から3.0nm未満の厚さのラメラを有する10.0から20.0重量、好ましくは12.0から18.0重量、より好ましくは13.0から17.0重量の結晶画分を含む。あるいは、もしくはさらに、本発明のプロピレンコポリマー組成物Pは、存在するそのポリマー画分によって定義され得る。従って、本発明のプロピレンコポリマー組成物Pは、2つの画分、すなわち、ポリプロピレンAおよびプロピレンコポリマーB、を少なくとも含み、好ましくはこれらから構成される。ポリプロピレンAは、好ましくは、高分子量画分であり、対してプロピレンコポリマーBは低分子量画分である。従って、MFRA/MFRPの比は、1.0未満であり、より好ましくは0.50未満、さらにより好ましくは0.30未満、なおより好ましくは0.25未満であり、MFRAは、ポリプロピレンAのISO1133に従って測定されるメルトフローレートMFR2230C[g/10分]であり、MFRPは、プロピレンコポリマー組成物PのISO1133に従って測定されるメルトフローレートMFR2230°C[g/10分]である。さらに、ポリプロピレンAは、5.0g/10分以下、より好ましくは、3.0g/10分以下、なおより好ましくは2.0g/10分以下、さらにより好ましくは0.1から3.0g/10分のような0.01から5.0g/10分の範囲内の、ISO1133に従って測定されるメルトフローレートMFR2230Cを有する。低メルトフローレートが高分子量を示すことから、ポリプロピレンAは、少なくとも350kg/mol、より好ましくは少なくとも400kg/mol、さらにより好ましくは500kg/mol、なおより好ましくは400から600kg/molの範囲内のような350から1000kg/molの範囲内の、重量平均分子量Mwを有することが好ましい。他方では、プロピレンコポリマーBは、ポリプロピレンAよりも著しく高いメルトフローレートを有するべきである。従って、プロピレンコポリマーBは、10.0g/10分以上、より好ましくは15.0g/10分以上、さらにより好ましくは20.0g/10分以上、なおより好ましくは20.0から100.0g/10分のような10.0から200.0g/10分の範囲内の、ISO1133に従って測定したメルトフローレートMFR2230Cを有することが好ましい。従って、プロピレンコポリマーBは、重量平均分子量Mwが、250kg/mol未満、さらにより好ましくは、200kg/mol未満、なおより好ましくは、100から200kg/molの範囲のような180kg/mol未満であることが評価される。総体的なメルトフローレート、すなわち、プロピレンコポリマー組成物PのISO1133によって測定されるメルトフローレートMFR2230Cは、好ましくは少なくとも2.0g/10分、より好ましくは少なくとも4.0g/10分、さらにより好ましくは、2.0から50.0g/10分の範囲内、なおより好ましくは5.0から25.0g/10分の範囲のような4.0から30.0g/10分の範囲内である。プロピレンコポリマー組成物PのこのようなメルトフローレートMFR2230Cを達成するためには、ポリプロピレンAおよびプロピレンコポリマーBの重量比が、特定の範囲にあることが好ましい。従って、ポリプロピレンAのプロピレンコポリマーBに対する重量比は、好ましくは30/70から70/30の範囲内、より好ましくは40/60から45/55の範囲にある。本発明によるプロピレンコポリマー組成物Pは、より高いコモノマー含有量によって特徴付けられる。本発明によるAコモノマーとは、プロピレンと異なる重合可能な単位である。従って、本発明によるプロピレンコポリマー組成物Pは、少なくとも2.5重量、より好ましくは少なくとも2.8重量、さらにより好ましくは少なくとも3.0重量のコモノマー含有物を有するべきである。しかしながら、本発明によるプロピレンコポリマー組成物Pは、エラストマー性の構成要素を含むべきではない。このように、本発明によるプロピレンコポリマー組成物Pは、2.5から15.0重量の範囲内、より好ましくは、2.5から12.0重量の範囲内、さらにより好ましくは3.0から10.0重量の範囲内のような2.8から10.0重量の範囲内のコモノマー含有量物を有することが好ましい。プロピレンコポリマー組成物Pのコモノマーは、C5からC12―αオレフィンであり、例えば、1-ヘキセンおよび/もしくは1-オクテンである。本発明のプロピレンコポリマー組成物Pは、2種類以上のコモノマーを有し得る。従って、本発明のプロピレンコポリマー組成物Pは、1つ、2つ、もしくは3つの異なるコモノマーを含んでよく、このコモノマーは、C5-α―オレフィン、C6-α―オレフィン、C7-α―オレフィン、C8-α―オレフィン、C9-α―オレフィン、C10-α―オレフィン、C11-α―オレフィン、C12-α―オレフィンの群から選択される。しかしながら、プロピレンコポリマー組成物Pは、1種類のコモノマーのみを含むことが好ましい。好ましくは、プロピレンコポリマー組成物Pは、プロピレンとは別に、1-ヘキセンおよび/もしくは1-オクテンのみを含む。特に好ましい実施形態では、プロピレンコポリマー組成物Pのコモノマーは、1-ヘキセンのみである。本発明によるプロピレンコポリマーC-AおよびプロプレンコポリマーBと同様に、プロピレンコポリマー組成物Pは、好ましくはランダムプロピレンコポリマーである。用語ランダムコポリマーとは、好ましくは、IUPACPureAppl.Chem.,Vol.No.68,8,pp.1591から1595,1996に従って理解されるべきである。好ましくは、1-ヘキセン二分子のようなコモノマー二分子のモル濃度は、関係式[HH]<[H]2に従い、ここで、[HH]は、隣接した1-ヘキセン単位のような、隣接するコモノマー単位のモル分率でありおよび[H]は、ポリマー内の、総1-ヘキセン単位のような総コモノマー単位のモル分率である。好ましくは、以下に詳細に定義されたポリプロピレンAおよびプロピレンコポリマーBと同様にプロピレンコポリマー組成物Pは、アイソタクチックである。従って、プロピレンコポリマーP、ポリプロピレンA、およびプロピレンコポリマーBは、90超、より好ましくは、92超、さらにより好ましくは93超、なおより好ましくは99超のような95超の高濃度の三連構造のアイソタクチックを有することが評価される。分子量分布MWDは、ポリマーの分子数および個々の鎖の長さの間の関係である。分子量分布MWDは、重量平均分子量Mwおよび数平均分子量Mnの比として表現される。数平均分子量Mnは、分子量に対する、各分子量範囲内の分子数のプロットの最初のモーメントとして表現されるポリマーの平均分子量である。実際に、これは、全分子の総分子量を分子数で除したものである。次に、重量平均分子量Mwは、分子量に対する、各分子量の範囲内のポリマーの重量のプロットの最初のモーメントである。分子量分布MWDと同様に、数平均分子量Mnおよび重量平均分子量Mwは、オンライン粘度計を装備したWatersAllianceGPCV2000装置を用いる分子ふるいクロマトグラフィーSECにより決定される。オーブン温度は140°Cである。トリクロロベンゼンが溶媒として用いられるISO16014。従って、本発明のプロピレンコポリマー組成物Pは、100から700kg/mol、より好ましくは150から500kg/molの重量平均分子量Mwを有する。プロプレンコポリマー組成物Pの数平均分子量Mnは、好ましくは、20から200kg/molの範囲内、より好ましくは30から150kg/molの範囲内にある。さらに、ISO16014によって測定された分子量分布MWDは、4.5以下、より好ましくは、3.5以下のような4.0以下であることが評価される。従って、プロピレンコポリマー組成物Pの分子量分布MWDは、好ましくは1.5から4.5の間であり、さらにより好ましくは、2.0から3.5のような1.5から4.0の範囲内にある。加えて、本発明のプロピレンコポリマー組成物Pは、さらに、低量の、いわゆる抽出物によって特徴付けられることが好ましい。抽出物は、食品パッケージもしくは医薬品パッケージの分野では望ましくない。しかしながら、プロピレンコポリマー組成物Pは、このような適用に適しているべきである。従って、本発明のプロピレンコポリマー組成物Pは、好ましくはより低量の冷キシレン可溶分XCSおよび/もしくは温ヘキサン可溶分HHSによって特徴付けられる。ISO6427によって測定された冷キシレン可溶分XCSは、立体規則性の低いポリマー鎖を含み、非結晶性の領域の量を示すものである。従って、プロピレンコポリマー組成物Pは、好ましくは、3.5重量未満、より好ましくは3.3重量未満、なおより好ましくは3.0重量以下、さらにより好ましくは1.5重量未満のような2.0重量未満の、より低量の冷キシレン可溶分XCS含有量を特徴とする。従って、本発明のプロピレンコポリマー組成物Pは、0.3から3.5重量の範囲内、より好ましくは0.5から3.3重量の範囲内、なおより好ましくは0.5から1.5重量の範囲内の冷キシレン可溶分XCS含有量を有することが特に評価される。加えて、冷キシレン可溶分XCS量は、プロピレンコポリマー組成物Pが、好ましくはエチレンプロピレンゴムのようないかなる弾性ポリマー成分をも含まないことをさらに示すものである。言い換えると、プロピレンコポリマー混合物Pは、異相ポリプロピレンであるべきでなく、すなわち、弾性相が分散されるポリプロピレンマトリックスからなる系であるべきではない。そのような系は、より高い冷キシレン可溶分含有量を特徴とする。従って、好ましい実施形態では、プロピレンコポリマー組成物Pは、唯一のポリマー成分として、ポリプロピレンAおよびプロピレンコポリマーBを含む。冷キシレン可溶分XCSと類似し、FDA177.1520によって測定された温ヘキサン可溶分HHSは、低アイソタクチック性および低結晶性を有し、50°Cのヘキサンに可溶であるポリマー部分を示すものである。従って、本発明のプロピレンコポリマー組成物Pは、2.5重量以下、より好ましくは、1.5重量のような2.0重量以下の、FDA177.1520によって測定された温ヘキサン可溶分HHSを有する。更に、本発明のさらなる態様では、プロピレンコポリマー組成物Pは、より高い融解点を有する。従って、本発明によるプロピレンコポリマー組成物Pは、少なくとも140.0°C、より好ましくは少なくとも145.0°Cの、ISO11357-3によって測定される融解温度Tmを有する。このように、ISO11357-3によって測定されるポリプロピレンンの融解温度Tmは、140から160°Cの範囲、より好ましくは、145°Cから155°Cの範囲内であることが特に評価される。加えて、本発明のプロピレンコポリマー組成物Pは、少なくとも90°C、より好ましくは少なくとも95°Cの、ISO11357-3によって測定された結晶化温度Tcを有する。従って、ポリプロピレンは、好ましくは、90から115°Cの範囲内、より好ましくは95から112°Cの範囲内の、ISO11357-3によって測定された結晶化温度Tcを有する。上記に記載されているように、本発明のプロピレンコポリマー組成物Pは、特にパッケージ産業に適しているべきである。従って、より低い熱シーリング開始温度SITのような良いシーリング性および特に広範囲の熱シーリング範囲が望まれている。従って、プロピレンコポリマー組成物Pは、少なくとも13°C、より好ましくは、少なくとも15°C、なおより好ましくは、少なくとも18°C、さらにより好ましくは13°Cから35°Cの範囲内、なおさらにより好ましくは18°Cから30°Cの範囲内の熱シーリング範囲を有することが好ましい。熱シーリング範囲は、熱シーリング終了温度SET[°C]および熱シーリング-開始温度SIT[°C]の差異[SET-SIT]として定義される。さらに、熱シーリング開始温度SITが、120°C以下、より好ましくは、115°C以下、さらに好ましくは90から120°Cの範囲内、なおより好ましくは95から115°Cの範囲内であることが評価される。上記に記載されているように、熱シーリング開始温度SITがより低くあるべきのみではなく、融解温度Tmがより高くあるべきである。従って、融解温度Tmおよび熱シーリング開始温度SITの差異がより大きいことが好ましい。従って、プロピレンコポリマー組成物Pは、方程式I、より好ましくは、方程式Iaを満たし、Tm-SIT≧28°CITm-SIT≧32°CIaTmは、プロピレンコポリマー組成物Pのセ氏温度[°C]で得られる融解温度であり、SITは、プロピレンコポリマー組成物Pのセ氏温度[°C]で得られる熱シーリング開始温度SITである。上記に記載されているように、好ましい実施形態では、プロピレンコポリマー組成物Pは、2つの画分、すなわち、ポリプロピレンAおよびプロピレンコポリマーBを含むか、好ましくはこれらからなる。さらに、ポリプロピレンAは、好ましくはコモノマーの少ない画分であり、対してプロピレンコポリマーBは、コモノマーの多い画分である。従って、ポリプロピレンAは、1.0重量以下のコモノマー含有量を有することが評価される。よって、ポリプロピレンAは、プロピレンコポリマーC-AもしくはプロピレンホモポリマーH-A、であり得、後者が好ましい。本発明に使用されるホモポリマーの表現は、少なくとも99.5重量、より好ましくは、99.8重量のプロピレン単位からなるポリプロピレンに関係するものである。好ましい実施形態では、プロピレンホモポリマー内のプロピレンの単位のみが検出可能である。ポリプロピレンAがプロピレンコポリマーC-Aである場合、コポリマー含有量は、0.2から1.0重量の範囲内、好ましくは0.5から1.0重量の範囲内である。より好ましくは、プロピレンコポリマーC-Aはランダムプロピレンコポリマーである。プロピレンコポリマーC-Aのコモノマーは、C5からC12のα―オレフィンであり、より好ましくは、プロピレンコポリマーC-Aのコモノマーは、C5―αオレフィン、C6―αオレフィン、C7―αオレフィン、C8―αオレフィン、C9―αオレフィン、C10―αオレフィン、C11―αオレフィン、C12―αオレフィンの群から選択され、さらにより好ましくは、プロピレンコポリマーC-Aのコモノマーは、1-ヘキセンおよび/もしくは1-オクテンである。プロピレンコポリマーC-Aは、2種類以上のコモノマーを有し得る。従って、本発明のプロピレンコポリマーC-Aは、1、2、もしくは3つの異なるコモノマーを含み得る。しかしながら、プロピレンコポリマーC-Aは、1種類のコモノマーのみを含むことが好ましい。好ましくは、プロピレンコポリマーC-Aは、プロピレンを別として、1-ヘキセンおよび/もしくは1-オクテンのみを含む。特に好ましい実施形態では、プロピレンコポリマーC-Aのコモノマーは、1-ヘキセンのみである。従って、プロピレンコポリマーC-Aは、好ましい実施形態では、プロピレンおよび1-ヘキセンのみのプロピレンコポリマーであり、1-ヘキセンの含有量は、0.2から1.0重量の範囲内、好ましくは、0.5から1.0重量の範囲内である。プロピレンコポリマーBは、ポリプロピレンAより高いコモノマー含有量を有する。従って、プロピレンコポリマーBは、4.0から20.0重量、好ましくは4.0から10.0重量のコモノマー含有量を有する。より好ましくは、プロピレンコポリマーBは、ランダムプロピレンコポリマーである。プロピレンコポリマーBのコモノマーは、C5からC12のα―オレフィンであり、より好ましくは、プロピレンコポリマーBのコモノマーは、C5―αオレフィン、C6―αオレフィン、C7―αオレフィン、C8―αオレフィン、C9―αオレフィン、C10―αオレフィン、C11―αオレフィン、C12―αオレフィンの群から選択され、さらにより好ましくは、プロピレンコポリマーBのコモノマーは、1-ヘキセンおよび/もしくは1-オクテンである。プロピレンコポリマーBは、2種類以上のコモノマーを有し得る。従って、本発明のプロピレンコポリマーBは、1、2、もしくは3つの異なるコモノマーを有し得る。しかしながら、プロピレンコポリマーBは、1種類のコモノマーのみを有することが好ましい。好ましくは、プロピレンコポリマーBは、プロピレンを別として、1-ヘキセンおよび/もしくは1-オクテンのみを含む。特に好ましい実施形態では、プロピレンコポリマーBのコモノマーは、1-ヘキセンのみである。従って、プロピレンコポリマーBは、好ましい実施形態では、プロピレンおよび1-ヘキセンのみのプロピレンコポリマーであり、1―ヘキセン含有量は、4.0から10.0重量の範囲内にある。プロピレンコポリマーC-AおよびプロピレンコポリマーBのコモノマーは、同一であることが特に好ましい。従って、好ましい実施形態では、本発明のプロピレンコポリマー組成物Pは、プロピレンコポリマーC-AおよびプロピレンコポリマーBを含み、好ましくは、これらのみを含み、両ポリマー内のコモノマーは、1-ヘキセンのみである。特に好ましい実施形態では、本発明のプロピレンコポリマー組成物Pは、プロピレンホモポリマーH-AおよびプロピレンコポリマーBを含むか、好ましくは、これらのみを含み、プロピレンコポリマーBのコモノマーは、C5―αオレフィン、C6―αオレフィン、C7―αオレフィン、C8―αオレフィン、C9―αオレフィン、C10―αオレフィン、C11―αオレフィン、C12―αオレフィンからなる群から選択され、好ましくは、プロピレンコポリマーBのコモノマーは、1-ヘキセンおよび/もしくは1-オクテンであり、より好ましくは、プロピレンコポリマーBのコモノマーは、1-ヘキセンのみである。上記に記載されているように、ポリプロピレンAは、高分子画分であり、プロピレンコポリマーBは、低分子量画分である。それゆえに、ポリプロピレンAは、好ましくは、2.0重量未満、より好ましくは、1.5重量未満、さらにより好ましくは、0.3から2.0重量の範囲内、なおより好ましくは、0.5から1.5重量の範囲内の冷キシレン可溶分XCS含有量を有する。ポリピロピレンAは、プロピレンコポリマー組成物Pと比較して低量の冷キシレン可溶分XCS含有量を有することが特に好ましい。プロピレンコポリマー組成物Pは、抗酸化物質、核生成剤、スリップ剤および帯電防止剤のような本技術分野で公知の添加剤を含み得る。ポリマー画分、好ましくは、ポリプロピレンAおよびプロピレンコポリマーB画分の合計は、少なくとも90重量、より好ましくは、少なくとも95重量、さらにより好ましくは、少なくとも99重量のような少なくとも98重量である。プロピレンコポリマー組成物Pは、特に、下記に詳細に定義される工程によって得ることが可能であり、好ましくは、得られる。さらに本発明は、キャストフィルム、押出ブロー成形フィルム、もしくは二軸延伸ポリプロピレンBOPPフィルムのようなフィルムとしての本発明のプロピレンコポリマー組成物Pの利用法を対象とする。本発明のプロピレンコポリマー混合物Pは、押出被覆基材のコーティングとして使用することも可能である。従って、本発明は、フィルム層、好ましくは、キャストフィルムのシーリング層、押出ブロー成形フィルムのシーリング層、もしくは、二軸延伸ポリプロピレンBOPPフィルムのシーリング層をも対象とし、前記フィルム層シーリング層は、少なくとも70重量、より好ましくは、少なくとも95重量のような少なくとも90重量の本発明によるプロピレンコポリマー組成物Pを含む。特に好ましい実施形態では、フィルム層シーリング層は、本明細書で定義されるプロピレンコポリマー組成物Pからなるものである。さらに、本発明は、コーティングを含む押出被覆基材を対象とし、前記コーティングは、少なくとも70重量、より好ましくは、少なくとも95重量のような90重量の本発明によるプロピレンコポリマー組成物Pを含む。特に好ましい実施形態では、押出被覆基材のコーティングは、本明細書に定義されるプロピレンコポリマー組成物Pからなる。基材は、例えば紙、板紙、布地、および金属箔であり得る。加えて、本発明は、本発明のプロピレンコポリマー組成物Pの製法を対象とする。従って、上記で定義されたプロピレンコポリマー組成物Pの製法の工程は、逐次重合工程であり、直列に接続された少なくとも2つの反応器を含み、前記工程は、Aスラリー反応器SR、好ましくはループ反応器LRである第1の反応器R-1内で、プロピレンおよび任意の少なくとも1つのC5からC12α―オレフィン、好ましくは1-ヘキセンを重合し、請求項1、2、8から10のいずれか1項で定義されるポリプロピレンAを得、B気相反応器GPR-1である第2の反応器R-2内に第1の反応器内のポリプロピレンAおよび反応していないコモノマーを移動し、C前記第2の反応器R-2へプロピレンおよび少なくとも1つのC4からC10α―オレフィンを与え、D第2の反応器R-2内、前記ポリプロピレンAの存在下で、プロピレンおよび少なくともC5からC12α―オレフィンを重合し、請求項1もしくは10で定義されるプロピレンコポリマーBを得、前記ポリプロピレンAおよび前記プロピレンコポリマーBは、請求項1から8のいずれか1項で定義されるプロピレンコポリマー組成物Pを形成するステップを含み、さらに、第1の反応器R-1および第2の反応器R-2内では、重合が固体触媒システムSCSの存在下で起こり、前記固体触媒システムSCSは、i式IRnCp’2MX2Iからなり、Mは、ジルコニウムZrもしくはハフニウムHfであり、各Xは、独立して、一価のアニオン性s―リガンドであり、各Cp’は、置換シクロペンタジエニル、置換インデニル、置換テトラヒドロインデニル、および置換もしくは非置換フルオレニルからなる群より独立して選択されるシクロペンタジエニル型有機リガンドであり、前記有機リガンドは、遷移金属Mに配位するものであり、Rは、前記有機リガンドCp’と結合している2価の架橋基であり、nは、1もしく2、好ましくは1である、遷移金属化合物およびii任意の、周期表IUPACの13族の元素Eを含む助触媒Coであって、好ましくは、Alの化合物を含む助触媒Coを含む。プロピレンコポリマー組成物P、ポリプロピレンAおよびプロピレンコポリマーBの定義に関しては、上記明細書の定義を参照する。用語逐次重合工程とは、プロピレンコポリマー組成物Pが、直列に接続された少なくとも2つの反応器内で生成されることを示すものである。従って、本工程の明白な実施態様とは、2つの異なる反応器内でのプロピレンコポリマー組成物Pの製法である。従って、本工程は少なくとも第1の反応器R-1および第2の反応器R-2を含む。特定の一実施形態では、本工程は、2つの重合反応器R-1およびR-2からなるものである。用語重合反応器は、主重合が起こることを示すべきである。従って、2つの重合反応器からなる工程の場合、この定義は、工程全体が、例えば、予備重合反応器内の予備重合ステップを含むという選択肢を排除するものではない。用語からなるは、主な重合反応器を考慮した場合のみの閉じた表現である。第1の反応器R-1は、好ましくはスラリー反応器SRであり、バルクまたはスラリーで運転される、連続もしくは単純撹拌バッチ型タンク反応器、またはループ反応器のいずれかであり得る。バルクは、少なくとも60wt/wt、好ましくは100wt/wtのモノマーを含む反応媒体内での重合を意味するものである。本発明により、スラリー反応器SRは、好ましくはバルクループ反応器LRである。第2の反応器R-2およびいずれかの連続する反応器は、好ましくは気相反応器GPRである。このような気相反応器GPRは、機械的混合もしくは流動床反応器のいずれかであり得る。好ましくは、気相反応器GPRは、少なくとも0.2m/秒の気体流速の機械的撹拌流動床反応器を含む。従って、気相反応器は、好ましくは機械的撹拌機を有する、流動床型反応器であることが評価される。各反応器内の条件温度、圧力、反応時間、モノマーの供給は、所望される生成物に応じて異なり、それは当業者の知識の範囲内である。すでに上記に示されている通り、第1の反応器R-1は、好ましくは、ループ反応器LRのようなスラリー反応器SRであり、第2の反応器R-2は、好ましくは気相反応器GPR-1である。もし存在するならば、続く反応器も、好ましくは気相反応器GPRである。好ましい多段階工程は、BORSTAR登録商標テクノロジーとして知られているBorealisA/S,Denmark、によって開発されたようなループ気相工程であり、例えば、EP0887379もしくはWO92/12182などの特許文献に記載されている。多様式ポリマーは、例えば、WO92/12182、EP0887379、およびWO98/58976に記載されているいくつかの工程により生産することができる。これらの文書の内容は、本明細書に参照として含まれている。好ましくは、上記で定義されたプロピレンコポリマー組成物Pの生産のための本工程において、第1の反応器R-1、すなわち、ステップAのループ反応器LRのようなスラリー反応器SRのための条件は、以下の通りであり得る。温度は、40°Cから110°Cの範囲内、好ましくは60°Cと100°Cの間、70°Cから90°Cの範囲内であり、圧力は、20barから80barの範囲内、好ましくは、40barから70barの間であり、水素は、それ自体公知である方法でモル質量を制御するために加えられ得る。その後、ステップAからの反応混合物は、気相反応器GPR-1である第2の反応器R-2へ、すなわちステップCへと移動し、ここで、ステップCの条件は、好ましくは、以下の通りである。温度は、50°Cから130°Cの範囲内、好ましくは、60°Cと100°Cの間であり、圧力は、5barから50barの範囲内、好ましくは、15barから40barの間であり、水素は、それ自体公知である方法でモル質量を制御するために加えられ得る。滞留時間は両反応領域において様々であり得る。プロピレンコポリマー組成物Pの生産工程の一実施形態では、例えばループのようなバルク反応器の滞留時間は、例えば0.2から1.5時間のような0.1から2.5時間の範囲内であり、気相反応器の滞留時間は、一般的に0.5から4.0時間のような0.2から6.0時間であろう。望ましくは、重合は、ループ反応器SRのようなスラリー反応器SRである第1の反応器R-1内では、超臨界条件下にて、および/もしくは気相反応器GPR-1内では凝縮モードとして、公知の方法で行い得る。もし存在するならば、他の気相反応器GPRの条件は、第2の反応器R-2と類似するものである。本工程は、第1の反応器R-1内での重合に先立ち、予備重合も包含し得る。第1の反応器R-1内で予備重合を行い得るが、しかし、予備重合は、いわゆる予備重合反応器である分離した反応器内で起こることが好ましい。特定の一実施形態では、固体触媒システムSCSは、1.40ml/g未満のASTM4641によって測定される空隙率および/もしくは、25m2/g未満のASTMD3663によって測定される表面積を有する。好ましくは、固体触媒システムSCSは、15m2/g未満、なおさらには10m2/g未満、最も好ましくは5m2/g未満の最低測定限界の表面積を有する。本発明による表面積は、ASTMD3663N2によって測定される。あるいはもしくは加えて、固体触媒システムSCSは、1.30ml/g未満、より好ましくは1.00ml/g未満の空隙率を有することが評価される。空隙率は、ASTM4641N2によって測定される。別の好ましい実施形態では、空隙率は、ASTM4641N2によって適用された方法で決定された時には検出できないものである。さらに、固体触媒システムSCSは、一般的に、500μm以下、言い換えると好ましくは2から500μmの範囲内、より好ましくは5から200μmの範囲内の平均粒子径を有する。特に、平均粒子径は80μm未満、さらにより好ましくは70μm未満であることが好ましい。平均粒子径の好ましい範囲は、5から70μmもしくは10から60μmである。上記に記載されているように、遷移金属Mは、ジルコニウムZrもしくはハフニウムHf、好ましくはジルコニウムZrである。用語σ-リガンドは、公知の方法での記載のまま、すなわちシグマ結合を通して金属と結合する基であると理解されている。従って、アニオン性リガンドXは、独立してハロゲン、もしくは、R’、OR’、SiR’3、OSiR’3、OSO2CF3、OCOR’、SR’、NR’2、もしくはPR’2基からなる群から選択され得、R’は、独立的に、水素、直鎖状もしくは分枝状、環状もしくは非環状であるC1からC20のアルキル、C2からC20のアルケニル、C2からC20のアルキニル、C3からC12のシクロアルキル、C6からC20のアリール、C7からC20のアリールアルキル、C7からC20のアルキルアリール、C8からC20のアリールアルケニルであり、R’基は、1つもしくはそれ以上の14から16族に属するヘテロ原子を任意に含んでよい。好ましい実施形態では、アニオン性リガンドXは、同一であり、Clのようなハロゲンもしくはメチルもしくはベンジルのいずれかである。好ましい一価のアニオン性リガンドはハロゲン、特に塩素Clである。置換シクロペンタジエニル型リガンドは、ハロゲン、ヒドロカルビル例えば、C1からC20のアルキル、C2からC20のアルケニル、C2からC20のアルキニル、C5からC20のシクロアルキルに置換されたC1からC20のアルキルのようなC3からC20のシクロアルキル、C6からC20のアリール、C1からC20のアルキルを置換したC5からC20のシクロアルキルからなる群から選択される1つ以上の置換基を有し得、シクロアルキル残基は、C1からC20のアルキル、C7からC20のアリールアルキル、環状部分に1、2、3もしくは4つのヘテロ原子を含有するC3からC12のシクロアルキル、C6からC20‐ヘテロアリール、C1からC20‐ハロアルキル、-SiR3、-SR、-PR2もしくは-NR2によって置換され、各Rは、独立して、水素、もしくはヒドロカルビル例えば、C1からC20のアルキル、C1からC20のアルケニル、C2からC20のアルキニル、C3からC12のシクロアルキルもしくはC6からC20のアリールであるか、または、例えば-NR2の場合、2つの置換基Rは、それらが結合している窒素原子と共に、例として、五もしくは六員環を形成し得る。更に、式IのRは、好ましくは、独立的に炭素C、ケイ素Si、ゲルマニウムGeもしくは酸素O原子であるような1から4つの原子の架橋であり、各架橋原子は、独立的に、C1からC20のヒドロカルビル、トリC1からC20‐アルキルシリル、トリC1からC20‐アルキルシロキシなどの置換基を有し得、より好ましくは、Rは、例えば、-SiR’’’2-のような1原子架橋であり、各R’’’は、独立的に、C1からC20‐アルキル、C2からC20のアルケニル、C2からC20のアルキニル、C3からC12‐シクロアルキル、C6からC20‐アリール、アルキルアリール、もしくはアリールアルキルもしくはトリメチルシリルのようなトリC1からC20‐アルキルシリル‐残基であり、あるいは、2つのR’’’はSi架橋原子を含む環系の部分であり得る。好ましい実施形態において、遷移金属化合物は、式IIを有し、式中、Mは、ジルコニウムZrまたはハフニウムHfであり、好ましくはジルコニウムZrであり、Xは、金属Mへのσ結合を有するリガンドであり、好ましくは式Iとして上記で定義されているものであって、好ましくは塩素ClまたはメチルCH3であり、前者が特に好ましく、R1は、互いに同一または異なっており、好ましくは同一であって、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、C7~C20のアリールアルキルからなる群から選択され、任意で周期表IUPACの14~16族の1つまたはそれ以上のヘテロ原子を含み、好ましくは、互いに同一または異なっており、好ましくは同一であって、C1~C10の直鎖または分岐鎖ヒドロカルビルであり、より好ましくは、互いに同一または異なっており、好ましくは同一であって、C1~C6の直鎖または分岐鎖アルキルであり、R2~R6は、互いに同一または異なっており、水素、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、C7~C20のアリールアルキルからなる群から選択され、任意で周期表IUPACの14~16族の1つまたはそれ以上のヘテロ原子を含み、好ましくは、互いに同一または異なっており、C1~C10の直鎖または分岐鎖ヒドロカルビルであり、より好ましくは、互いに同一または異なっており、C1~C6の直鎖または分岐鎖アルキルであり、R7およびR8は、互いに同一または異なっており、水素、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、C7~C20のアリールアルキルからなる群から選択され、任意で周期表IUPACの14~16族の1つまたはそれ以上のヘテロ原子、SiR103、GeR103、OR10、SR10、NR102を含み、式中、R10は、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、C7~C20のアリールアルキルからなる群から選択され、任意で周期表IUPACの14~16族の1つまたはそれ以上のヘテロ原子を含み、および/または、R7およびR8は、任意で、それらが結合しているインデニル炭素と共にC4~C20の炭素環系の一部であり、好ましくはC5環であって、任意で、1つの炭素原子が、窒素、硫黄または酸素原子で置換することができ、R9は、互いに同一または異なっており、水素、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、C7~C20のアリールアルキル、OR10、SR10からなる群から選択され、好ましくは、R9は互いに同一または異なっており、HまたはCH3であり、式中、R10は、前述のように定義され、Lは、2つのインデニルリガンドを架橋する二価の基であって、好ましくはC2R114ユニット、または、SiR112もしくはGeR112であり、式中、R11は、水素、C1~C20の直鎖飽和アルキル、C1~C20の直鎖不飽和アルキル、C1~C20の分岐鎖飽和アルキル、C1~C20の分岐鎖不飽和アルキル、C3~C20のシクロアルキル、C6~C20のアリール、C7~C20のアルキルアリール、またはC7~C20のアリールアルキルからなる群から選択され、任意で周期表IUPACの14~16族の1つまたはそれ以上のヘテロ原子を含み、好ましくは、SiCH32、SiCH3C6H11、またはSiPh2であり、式中、C6H11は、シクロヘキシルである。好ましくは、式IIの遷移金属化合物は、C2-対称または擬似-C2-対称である。対称性の定義に関して、Resconiら、ケミカルレビュー2000誌第100巻第4号1263および本明細書に引用される参考文献が参照される。好ましくは、R1基は、互いに同一または異なっており、より好ましくは同一であって、C1~C10の直鎖飽和アルキル、C1~C10の直鎖不飽和アルキル、C1~C10の分岐鎖飽和アルキル、C1~C10の分岐鎖不飽和アルキル、およびC7~C12のアリールアルキルからなる群から選択される。さらにより好ましくは、R1基は、互いに同一または異なっており、より好ましくは同一であって、C1~C6の直鎖飽和アルキル、C1~C6の直鎖不飽和アルキル、C1~C6の分岐鎖飽和アルキル、C1~C6の分岐鎖不飽和アルキル、およびC7~C10のアリールアルキルからなる群から選択される。さらに好ましくは、R1基は、互いに同一または異なっており、より好ましくは同一であって、例えばメチルまたはエチルなどといった、C1~C4の直鎖または分岐鎖ヒドロカルビルである。好ましくは、残基R2~R6は、互いに同一または異なっており、C1~C4の直鎖飽和アルキルまたはC1~C4の分岐鎖飽和アルキルである。さらにより好ましくは、残基R2~R6は、互いに同一または異なっており、より好ましくは同一であって、メチル、エチル、イソプロピル、およびtert-ブチルからなる群から選択される。好ましくは、R7およびR8基は、互いに同一または異なっており、水素およびメチルから選択される、または、それらが結合している2つのインデニル環炭素を含む5-メチレン環の一部である。別の好ましい実施形態において、R7は、OCH3およびOC2H5から選択され、R8は、tert-ブチルである。好ましい実施形態において、遷移金属化合物は、rac-メチルシクロヘキシルシランジイルビス2-メチル-4-4-tert-ブチルフェニルインデニルジルコニウムジクロライドである。第二の好ましい実施形態において、遷移金属化合物は、rac-ジメチルシランジイルビス2-メチル-4-フェニル-1,5,6,7-テトラヒドロ-s-インダセン-1-イルジルコニウムジクロライドである。第三の好ましい実施形態において、遷移金属化合物は、rac-ジメチルシランジイルビス2-メチル-4-フェニル-5-メトキシ-6-tert-ブチルインデニルジルコニウムジクロライドである。さらなる要件として、本発明に係る固体触媒システムSCSは、例えばAlの化合物を含む助触媒Coといった、周期表IUPACの13族の元素Eを含む助触媒Coを含まなければならない。このような助触媒Coの例としては、アルミノキサン化合物といった、有機アルミニウム化合物があげられる。そのようなAlの化合物、好ましくはアルミノキサンが、助触媒Coにおける唯一の化合物として、または、その他の1もしくは複数の助触媒化合物とともに使用することができる。したがって、Alの化合物、すなわちアルミノキサン以外、または、Alの化合物、すなわちアルミノキサンに加えて、ホウ素化合物のような助触媒化合物を形成するその他のカチオン錯体を使用することができる。前記の助触媒は、市販されているか、または先行技術文献に従って調製することができる。しかし、好ましくは、固体触媒系の製造において、Alの化合物のみが助触媒Coとして用いられる。特に好ましい助触媒Coは、アルミノキサン、特にC1~C10-アルキルアルミノキサンであり、最もとりわけてはメチルアルミノキサンMAOである。好ましくは、式Iの有機ジルコニウム化合物および固体触媒システムSCSの助触媒Coは、固体触媒系の少なくとも70重量を示し、より好ましくは少なくとも80重量、さらにより好ましくは少なくとも90重量、さらにより一層好ましくは少なくとも95重量を示す。したがって、固体触媒系は、自立型、すなわち、別の方法では、不均一触媒系で一般的に使用される、すなわち、触媒が外部支持体または担体材料上に支持されない、例えば、シリカ、アルミナ、もしくはNgCl2のような任意の触媒的不活性支持体材料、または、多孔質ポリマー材料を含まないという事実によって特徴付けられる。固体触媒システムSCSが自立型である結果として、それはより表面積が小さい。一実施形態において、固体メタロセン触媒システムSCSがエマルジョン固化技術によって得られ、その基本的な原則は、国際公開第03/051934号に記載されている。この文書は、参照により本明細書にその全体が含まれる。したがって、固体触媒システムSCSは、a1つまたはそれ以上の触媒成分の溶液を調製する、b前記の1つまたはそれ以上の触媒成分が分散相の液滴に存在するエマルジョンを形成するため、第二溶媒中に前記の溶液を分散させる、c前記の液滴を固体粒子に変換するために前記の分散相を固化し、任意で、前記の触媒を得るため前記の粒子を回収する、ステップを含む工程により得られる、固体触媒粒子の形態であるのが好ましい。好ましくは第一溶剤、より好ましくは第一有機溶媒が、前記溶液を形成するために使用される。さらにより好ましくは、有機溶媒は、直鎖アルカン、環状アルカン、芳香族炭化水素、およびハロゲン含有炭化水素からなる群から選択される。さらに、連続相を形成する第二溶媒は、触媒成分に対して不活性溶媒である。第二溶媒は、少なくとも分散ステップ中の条件温度などの下で、触媒成分の溶液に対して不溶解性である。用語触媒溶液と不溶解であるとは、第二溶媒連続相が、完全に不溶解性または部分的に不溶解性である、すなわち分散相溶液と完全には溶解しないことを意味する。好ましくは、不溶解性溶媒は、フッ化有機溶媒および/またはその官能基誘導体を含み、さらにより好ましくは、不溶解性溶媒は、半、高または過フッ化炭化水素および/またはその官能基誘導体を含む。特に好ましくは、前記の不溶解性溶媒は、ペルフルオロ炭化水素又はその官能基誘導体を含み、好ましくは、C3~C30ペルフルオロアルカン、-アルケンまたは-シクロアルカン、より好ましくは、C4~C10ペルフルオロ-アルカン、-アルケンまたは-シクロアルカン、特に好ましくはペルフルオロヘキサン、ペルフルオロヘプタン、ペルフルオロオクタン、ペルフルオロメチルシクロヘキサン、ペルフルオロ1,3-ジメチルシクロヘキサン、またはそれらの混合物である。さらに、前記の連続相と前記の分散相を含むエマルジョンは、当該技術分野で知られているように、二相または多相系であることが好ましい。乳化剤は、エマルジョンを形成し、安定化させるために使用することができる。エマルジョン系を形成した後、前記の触媒が、前記の溶液中の触媒成分からその場で形成される。原則として、乳化剤は、エマルジョンの形成および/または安定化に寄与し、触媒の触媒活性に悪影響を有しない、任意の適切な薬剤であり得る。乳化剤は、当技術分野で知られているように、例えば、任意でヘテロ原子単数複数両方可を任意で阻害する炭化水素、好ましくは、官能基、好ましくは、半、高または過フッ化炭化水素を任意で有するハロゲン化炭化水素に基づく界面活性剤であり得る。あるいは、乳化剤は、エマルション調製中に、例えば、触媒溶液の化合物と界面活性剤の前駆体を反応させることにより、調製することができる。前記の界面活性剤の前駆体は、少なくとも1つの官能基、例えば、高フッ化C1-n適切にはC4-30またはC5-15アルコール例えば、高フッ化ヘプタノール、オクタノールもしくはノナノール、酸化物例えば酸化プロペン、または、実際の界面活性剤を形成するため、例えばアルミノキサンなどの助触媒成分と反応するアクリル酸エステルを有するハロゲン化炭化水素であってもよい。原則として、任意の凝固法が、分散した液滴から固体粒子を形成するために使用することができる。好ましい一実施形態によれば、凝固は温度変化処理によって行われる。よって、エマルジョンは、最大10°C/分、好ましくは0.5~6°C/分、より好ましくは1~5°C/分の緩やかな温度変化にさらされる。さらにより好ましくは、エマルジョンは、40°C以上、好ましくは50°C以上を10秒未満、好ましくは6秒未満の温度変化にさらされる。連続相および分散相系、エマルジョン形成方法、乳化剤、および固化方法のさらなる詳細、実施形態、ならびに実施例について、例えば、上述の国際特許出願である国際公開第03/051934号が参照される。調製のステップの全てまたは一部は、連続的に行うことができる。参照は、エマルジョン/凝固法によって調製された種々の固体触媒のそのような連続的または半連続的な調製方法の原理が記載されている国際公開第2006/069733号においてなされる。上記の触媒成分は、国際公開第01/48034号に記載の方法に従って調製される。より詳細には、本発明は、本明細書で定義されるプロピレンコポリマー組成物Pが従来の押出コーティングによって押出被覆された基材の製造に関する。本発明に係るフィルムは、例えばキャストフィルム技術または押出ブローフィルム技術などの従来の方法で得ることができる。フィルムを延伸させなければならない、すなわち、二軸延伸ポリプロピレンフィルムの場合、それは以下のように好ましく製造される。まず、キャストフィルムが、ペレット状のプロピレンコポリマー組成物Pを押出成形することによって提供される。調製されたキャストフィルムは、通常、さらにフィルムを延伸させて使用するために50~100μmの厚さを有し得る。その後、キャストフィルムのスタックが、特定のスタックの厚さ、例えば700~1000μmに到達するよう何枚かのキャストフィルムにより提供され得る。延伸の温度は、通常、やや融点よりも低い、例えば融点よりも2から4°C低い温度に設定され、フィルムは、縦方向と横方向に特定の延伸倍率で延伸される。押出被覆プロセスは、従来の押出被覆技術を用いて行うことができる。したがって、上記で定義した重合プロセスから得られたプロピレンコポリマー組成物Pは、通常はペレット状にて、任意で添加剤を含んで、押出し装置に供給される。押出機から、ポリマー溶融物は、好ましくはフラットダイを介して被覆されるべき基材へと向かう。ダイリップおよびニップ間の距離のため、溶融されたプラスチックは、空気中にて短時間で酸化され、たいてい、コーティングおよび基材間の密着性の向上へとつながる。被覆された基材は、エッジトリマーへと向かい、巻き取られた後、冷却ロール上で冷却される。ラインの幅は、例えば500~1500mm、例えば800~1100mmの間で様々であり得、ライン速度は、最大1000m/分、例えば300~800m/分であり得る。ポリマー溶融物の温度は、通常、275°C~330°Cの間である。本発明のプロピレンコポリマー組成物Pは、単層コーティングとして、または共押出における1つの層として、基材上に押し出すことができる。これらのいずれかの場合にて、プロピレンコポリマー組成物Pをそのまま使用すること、または、プロピレンコポリマー組成物Pをその他のポリマーと配合することが可能である。配合は、ポストリアクター処理、または、被覆プロセスにおける押出の直前に行い得る。しかし、本発明にて定義されるプロピレンコポリマー組成物Pのみが、押出被覆されることが好ましい。多層押出被覆では、その他の層は、所望の特性および加工を有する任意のポリマー樹脂を含むことができる。このようなポリマーの例として、バリア層PAポリアミドおよびエチレン-酢酸ビニルEVA、エチレンおよびビニルアルコールのコポリマーといったエチレンの極性のコポリマーEVOHまたはエチレンおよびアクリレートモノマーのコポリマー、例えばアイオノマー、エチレンおよびアクリル酸エチルのコポリマーなどの接着剤層、剛性のためのHDPE、高圧プロセスで生成されたLDPE樹脂、ツィーグラー、クロムまたはメタロセン触媒の存在下でエチレンおよびα-オレフィンコモノマーを重合させることによって生成されたLLDPE樹脂、並びにMDPE樹脂を含む。従って、本発明は、好ましくは、基材、および本発明にて定義される前記基材上に押出被覆されたプロピレンコポリマー組成物Pの少なくとも1つの層を含む、押出被覆された基材に関する。さらに、本発明はまた、梱包材、特に食品および/または医療製品用の梱包材としての本発明の物品の使用も対象とする。以下、本発明を実施例における方法によって記載する。A.測定方法特に明記しない限り、用語および定量法における以下の定義は、本発明の上記の一般的な説明に適用され、同様に以下の例にも適用される。NMR分光法による微細構造の定量定量的核磁気共鳴NMR分光法を、ポリマーのアイソタクチック、レジオ規則性およびコモノマー含有量を定量化するために使用した。定量的13C{1H}NMRスペクトルを、溶融状態にて、BrukerAvanceIII500NMR分光計を使用して、1Hおよび13Cのそれぞれに対し500.13および125.76MHzで動作させて記録した。全てのスペクトルを、全空気圧用窒素ガスを用いて180°Cで13C最適化7mmマジック角回転MASプローブヘッドを使用して記録した。材料約200mgを、7mm外径のジルコニアMASローターに充填し、4kHzで回転した。標準のシングルパルス励起は、短いリサイクルの遅れでのNOEPollard,M.,Klimke,K.,Graf,R.,Spiess,H.W.,Wilhelm,M.,Sperber,O.,Piel,C.,Kaminsky,W.,Macromolecules2004,37,813,andおよびKlimke,K.,Parkinson,M.,Piel,C.,Kaminsky,W.,Spiess,H.W.,Wilhelm,M.,Macromol.Chem.Phys.2006,207,382に記載、および、RS-HEPTデカップリングスキームFilip,X.,Tripon,C.,Filip,C.,J.Mag.Resn.2005,176,239,およびGriffin,J.M.,Tripon,C.,Samoson,A.,Filip,C.,andBrown,S.P.,Mag.Res.inChem.2007,45,S1,S198に記載を利用して用いた。合計10241kのトランジェントが、スペクトルごとに取得された。定量的13C{1H}NMRスペクトルは、処理され、積分され、積分から関連する定量的特性が同定された。すべての化学シフトは、21.85ppmでのメチルイソタクチックペンタッドmmmmを内部標準とする。立体規則性分布は、Busico,V.,Cipullo,R.,Prog.Polym.Sci.2001,26,443およびBusico,V.,Cipullo,R.,Monaco,G.,Vacatello,M.,Segre,A.L.,Macromolecules1997,30,6251に記載されるように、プロペンステレオ配列が組み込まれたプライマリー1、2に関連しない任意の信号を修正して、13C{1H}スペクトルにおけるメチル領域の積分により定量化した。レジオの欠陥に対応する特徴的なシグナルResconi,L.,Cavallo,L.,Fait,A.,Piemontesi,F.,Chem.Rev.2000,100,1253が観察された。立体規則性分布の定量化におけるレジオの欠陥の影響は、ステレオ配列の特異積分における代表的なレジオ欠陥の積分を差し引いて修正した。アイソタクチックさは、トライアドレベルで同定し、すべてのトライアド配列に関してアイソタクチックトライアドmmの割合として記録した。mm=mm/mmmrrr1001-ヘキセンの結合に対応する特徴的なシグナルが観察され、1-ヘキセン含有量は、ポリマー中の1-ヘキセンのモルとして計算し、Hmolは、以下[H]=Htot/PtotHtotであり、ここで、Htot=IαB4/2IααB4×2であって、IαB4は、PPHPP配列に組み込まれる隔離された1-ヘキセンを識別する、44.1ppmでのαB4区間の積分であり、IααB4は、PPHHPP配列において連続して組み込まれる1-ヘキセンを識別する、41.6ppmでのααB4区間の積分であり、Ptot=この領域で考慮されないその他のプロペンユニットによる過小評価、および、この領域で見られるその他の区間に起因する過大評価に適用される修正がなされたメチル領域上のすべてのCH3領域の積分であり、ならびに、Hモル=100×[H]であり、その後、相関を用いた重量に変換され、H重量=100×Hmol×84.16/Hmol×84.16100-Hmol×42.08であり、統計的分布は、コモノマー配列に組み込まれる、隔離されたPPHPPおよび連続したPPHHPPに存在するヘキサン含有率間の関係から示唆され、[HH]<[H]2である。プロピレンコポリマーBのコモノマー含量の計算式中、WAは、ポリプロピレンAの重量分率であり、WBは、プロピレンコポリマーBの重量分率であり、CAは、ポリプロピレンA、すなわち、第一反応R1の生成物における13CNMR分光法によって測定された、[重量における]コモノマー含有量であり、CCPPは、第二反応R2において得られる生成物、すなわち、ポリプロピレンAおよびプロピレンコポリマーB[プロピレンコポリマー組成物P]の混合物における13CNMR分光法によって測定された、[重量における]コモノマー含量であり、CBは、プロピレンコポリマーBの[重量における]算出されたコモノマー含有量である。Mw、Mn、MWDMw/Mn/MWDは、以下の方法に従って、ゲル浸透クロマトグラフィーGPCにより測定される。重量平均分子量Mw、数平均分子量Mn、分子量分布MWD=Mw/Mnは、国際標準化機構ISO16014-1:2003および国際標準化機構ISO16014-4:2003に基づく方法で測定される。屈折率検出器およびオンライン粘度計を装備した、WatersAllianceGPCV2000の装置は、TosoHaasからの3×TSK-ゲルカラムGMHXL-HT、および溶媒として145°Cおよび1mL/分の一定流量の1,2,4-トリクロロベンゼンTCB、2,6-ジtert-ブチル-4-メチルフェノール200mg/Lで安定化されていると共に使用される。試料溶液216.5μLが、分析ごとに注入される。カラムセットは、0.5kg/mol~11500kg/molの範囲である19の狭いMWDであるポリスチレンPS標準、および十分に特徴付けられた広域なポリプロピレン標準セットによる相対的なキャリブレーションを使用して校正される。全ての試料は、10mL160°Cでの移動相と同じ安定TCBに5~10mgのポリマーを溶解すること、および、GPC測定器への試料の投入の前に連続した振とうを3時間維持することによって調製される。メルトフローレートMFRメルトフローレートは、230°Cで2.16kgMFR2の負荷にて測定される。メルトフローレートは、ISO1133に対して標準化された試験装置が、2.16kgの荷重下、230°Cの温度にて10分以内に押し出す、グラムにおけるポリマー量である。プロピレンコポリマーBのメルトフローレートMFR2230°Cの計算:式中、WAは、ポリプロピレンAの重量分率であり、WBは、プロピレンコポリマーBの重量分率であり、MFRAは、ポリプロピレンAのISO1133に従って測定されるメルトフローレートMFR2230°C[g/10分]であり、MFRPは、プロピレンコポリマー組成物PのISO1133に従って測定されるメルトフローレートMFR2230°C[g/10分]であり、MFRBは、プロピレンコポリマーBのメルトフローレートMFR2230°C[g/10分]である。冷キシレン可溶画分XCS重量冷キシレン可溶画分XCSは、ISO6427に従って23°Cにて同定される。ヘキサン可溶物FDAのセクション177.1520還流冷却器で攪拌しながら、100μmの厚さの高分子フィルム1gを、2時間50°Cで400mlのヘキサンに追加する。2時間後、混合物を直ちに濾紙N°41で濾過する。沈殿物はアルミ容器に収集され、残留したヘキサンをN2気流下蒸気浴上で蒸発させる。ヘキサン可溶物の量を次式により求める。サンプル重量るつぼ重量-るつぼ重量/サンプル重量100融解温度Tm、結晶化温度Tcは、5~10mgの試料についてメトラーTA820示差走査熱量測定DSCで測定される。結晶化および融解曲線はどちらも、30°Cおよび225°C間で10°C/分の冷却および加熱のスキャン時に得られた。融点および結晶化温度は、吸熱および発熱のピークとした。また、融解および結晶化エンタルピーHmおよびHcは、ISO11357-3に従いDSC法により測定した。空隙率:N2ガスによるBET、ASTM4641、マイクロメリトリスター3000の装置、試料調製:温度50°C、真空中6時間。表面積:N2ガスによるBET、ASTMD3663、マイクロメリトリスター3000の装置:温度50°Cで、真空中6時間にてサンプル調製。引張弾性率:縦方向および横方向の引張弾性率を、1mm/分のクロスヘッドスピードで100μmの厚さを有するフィルム上においてISO527-3に従って同定した。続いて、縦方向および横方向の破断における伸びは、50mm/分のクロスヘッドスピードを使用して同一の検体についてISO527-3に従って同定した。試験速度を、0.25変形後に変更した。幅15mm長さ200mmのストライプ状でのISO527-3による検体タイプ2を使用した。段階的等温偏技術SISTSIST分析のための等温結晶化を、200°Cおよび105°C間の温度減少で3±0.5mgの試料上のメトラーTA820DSCで行った。i試料を5分間225°Cで融解した。iiその後80°C/分で145°Cまで冷却した。iii145°Cで2時間保持した。iVその後80°C/分で135°Cまで冷却した。V135°Cで2時間保持した。Viその後80°C/分で125°Cまで冷却した。Vii125°Cで2時間保持した。Viiiその後80°C/分で115°Cまで冷却した。iX115°Cで2時間保持した。Xその後80°C/分で105°Cまで冷却した。Xi105°Cで2時間保持した。最後のステップの後、試料を80°C/分で-10°Cまで冷却し、融解曲線を、冷却した試料を10°C/分の昇温速度で200°Cまで加熱することによって得た。すべての測定を、窒素雰囲気中で行った。融解エンタルピーは温度の関数として記録し、以下の温度間隔、50~60°C、60~70°C、70~80°C、80~90°C、90~100°C、100~110°C、110~120°C、120~130°C、130~140°C、140~150°C、150~160°C、160~170°C、170~180°C、180~190°Cで、190~200°C内で融解する融解エンタルピー画分を測定することによって評価される。この方法で結晶化する物質の融解曲線は、トムソンギブス式式1によるラメラの厚さの分布を計算するために使用することができる。式中、T0=457K、ΔΗ0=134×106J/m3、σ=49.6×10-3/m3、および、Lはラメラの厚さである。シーリング開始温度SIT、シーリング終了温度SET、シーリング範囲方法は、ポリプロピレンフィルム、特にブロー成形フィルムまたはキャストフィルムのシーリング温度範囲シーリング範囲を決定する。シーリング温度範囲は、フィルムが下記の条件に応じてシールすることができる、温度範囲である。下限熱シーリング開始温度SITは、3Nより大きいシーリング強度が達成されるシーリング温度である。上限シーリング終了温度SETは、フィルムがシーリング装置にくっつく際に到達する。シーリング範囲は、厚さ100μmのフィルムにより、JBユニバーサルシーリングマシンタイプ3000上、以下のさらなるパラメータによって決定される。試験片幅:25.4mmシール圧力:0.1N/mm2シール時間:0.1秒冷却時間:99秒ピール速度:10mm/秒開始温度:80°C終了温度:150°C増分:10°C検体は各シールバー温度でAからAへとシールされており、シーリング強度力が各ステップで決定される。温度は、シーリング強度が3Nに到達する時に決定される。ホットタック力ホットタック力は、厚さ100μmのフィルムにより、JBのホットタックテスター上、以下のさらなるパラメータによって決定される。試験片幅:25.4mm、シール圧力:0.3N/mm2シール時間:0.5秒冷却時間:99秒ピール速度:200mm/秒開始温度:90°C終了温度:140°C増分:10°C最大のホットタック力、すなわち、力/温度ダイアグラムの最大値が決定され、報告される。合計貫通エネルギーフィルムの衝撃強度は、厚さ100μmを有する単層キャストフィルムにおけるISO7725-2に従い、Dynatestの方法によって決定される。値Wbreak[J/mm]は、それが壊れる前にフィルムが吸収できるmm厚さ当たりの全貫通エネルギーを表す。この値が高いほど、頑丈な材料である。B.実施例表1のポリマーは、適切な水素およびコモノマーの供給によりエチレンおよびヘキセン含有量と同様に分子量も異なる、気相反応器における重合前のバルク相ループ反応器で開始する2段階の重合工程におけるBorstarPPのパイロットプラントで生産されている。重合工程で使用される触媒は、欧州特許出願公開公報第1741725号の実施例1に記載のメタロセン触媒であった。ループLoopは、ポリプロピレンAを定義GPRは、プロピレンコポリマーBを定義最終Finalは、プロピレンコポリマーPを定義C6は1-ヘキセン含有量であるC2は、エチレン含有量であるTMMDは、縦方向の引張弾性率であるTMTDは横方向の引張弾性率であるSITは、熱シーリング開始温度であるSETは、熱シーリング終了温度であるSET-SITは、SETおよびSITの差であるSTは、シーリング温度であるHTFは、ホットタック力であるTPEは、総貫通エネルギーである"